(57)【要約】  固体表面材は、（ｉ）５１または５２体積分率パーセント以下の量で存在する架橋アクリル樹脂または不飽和ポリエステル樹脂と、（ｉｉ）４８または４９体積分率パーセント以下の、充填材粒子に結合または接着されている別個の官能性粒子で改質されている無機充填材粒子であって、固体表面材にわたって均一に分布されており、（ａ）充填材粒子の９５〜９９体積分率パーセントは、０．５〜１０ミクロン以下の範囲の主要寸法を有し、（ｂ）充填材粒子のＤ５０は、０．５〜２．５ミクロンであり、（ｃ）充填材粒子のＤ９０は、１０ミクロン以下であり、および（ｄ）充填材粒子は、充填材粒子に結合または接着されている別個の官能性粒子で改質されている、無機充填材粒子とを含む。【特許請求の範囲】
【請求項１】
固体表面材であって、
（ｉ）５２体積分率パーセント以下の量で存在する架橋アクリル樹脂または不飽和ポリエステル樹脂と、
（ｉｉ）４８体積分率パーセント以下の、前記固体表面材にわたって均一に分布された無機充填材粒子であって、
（ａ）前記充填材粒子の９５〜９９体積分率パーセントは、０．５〜１０ミクロン以下、または１〜５ミクロン以下、または１〜２ミクロン以下の範囲の主要寸法を有し、
（ｂ）前記充填材粒子のＤ５０は、０．５〜２．５ミクロンであり、
（ｃ）前記充填材粒子のＤ９０は、１０ミクロン以下であり、および
（ｄ）前記充填材粒子は、前記充填材粒子に結合または接着されている別個の官能性粒子で改質されている、無機充填材粒子と
を含む固体表面材。
【請求項２】
固体表面材であって、
（ｉｉｉ）５１体積分率パーセント以下の量で存在する架橋アクリル樹脂または不飽和ポリエステル樹脂と、
（ｉｖ）４９体積分率パーセント以下の、前記固体表面材にわたって均一に分布された無機充填材粒子であって、
（ｅ）前記充填材粒子の９５〜９９体積分率パーセントは、０．５〜１０ミクロン以下、または１〜５ミクロン以下、または１〜２ミクロン以下の範囲の主要寸法を有し、
（ｆ）前記充填材粒子のＤ５０は、０．５〜２．５ミクロンであり、
（ｇ）前記充填材粒子のＤ９０は、１０ミクロン以下であり、および
（ｈ）前記充填材粒子は、前記充填材粒子に結合または接着されている別個の官能性粒子で改質されている、無機充填材粒子と
を含む固体表面材。
【請求項３】
充填材タイプは、アルミナ三水和物、アルミナ、シリカ、タルクまたは石英である、請求項１または２に記載の表面材。
【請求項４】
前記有機ポリマー構成要素は、前記樹脂と共重合し、かつ充填材表面に結合するカップリング剤コモノマーを含む、請求項１または２に記載の表面材。
【請求項５】
顔料および／または可視微粒子などの装飾構成要素をさらに含む、請求項１または２に記載の表面材。
【発明の詳細な説明】
【技術分野】
【０００１】
本発明は、住宅、医療建物物、ホテルおよびレストランにおいて有用である高耐久性固体表面材に関する。
【背景技術】
【０００２】
この分野における先行技術は、硬質充填材の包含または硬質コーティングの適用によって材料の表面に耐久性を付与する技術を記載している。
【０００３】
Ｈａｒｋｅらに対する米国特許第５，８００，９１０号明細書は、充填材含有量が充填材入りマトリックスに対して５０〜９０重量％である、無機充填材を充填されたポリマーマトリックスを含むプラスチック成形品を記載しており、充填材は、２つの充填材フラクション（ａ）および（ｂ）を含み、充填材フラクション（ａ）は、粒子の９８重量％が１５０マイクロメートル以下の粒径を有する状態で粒度分布を有し、ポリマーマトリックス中に本質的に一様に分布されており、充填材フラクション（ｂ）は、およそ３００マイクロメートル〜およそ３０００マイクロメートルの粒径を有する粒子を含み、充填材フラクション（ｂ）の割合は、全充填材含有量のおよそ１〜３５重量％であり、成形品の外側表面材層中の充填材フラクション（ｂ）の割合は、充填材入りマトリックスの全質量に対して少なくとも３０重量％まで高められることが提案されている。
【０００４】
Ｋｏｊｉｍａらに対する特開２００５−１２６２９３号公報は、優れた耐傷性および耐久性を有する人造大理石を開示している。この大理石は、熱硬化性樹脂組成物を含む基材の表面上に透明な層を有する。透明な層は、熱硬化性樹脂と充填材とを含有し、１〜５ｍｍの厚さを有する。
【０００５】
Ｔａｎａｋａらに対する特開平３−１７４３４７号公報は、ベース樹脂１００重量％としてのアクリレート樹脂結合材料と金属水酸化物増量剤とを含む成形物において、その直径が１ミクロン〜１５０ミクロンの範囲に分布されており、５０ミクロン以上の粒径の１０重量％〜３０重量％の粗い粒子を有する粉末状ガラスである、１重量％〜１０重量％のベース樹脂を加え、分配させることによって得られることを特徴とする、成形物を教示している。この成形物は、好ましくは、成形物の１つの表面側上に粗い粒子粉末状ガラスを不均一に分配させることによって得られ、さらに、粉末状ガラスは、粉状化によって得られる複雑な多角形粉末であり、新鮮な表面を有する。
【０００６】
Ｒｏｓｅらに対する米国特許出願公開第２０１５／０２１８３４３号明細書は、顔料粒子を充填材に結合させるか、接着させるか、または他に結び付けるのに十分なエネルギーの衝突による高エネルギー乾式ブレンディングプロセスにおいて官能性粒子で改質された充填材を開示している。
【０００７】
Ｒｏｓｅらに対する米国特許出願公開第２０１５／０３２９７０６号明細書は、ポリマーマトリックスと、顔料粒子を充填材に結合させるか、接着させるか、または他に結び付けるのに十分なエネルギーの衝突による高エネルギー乾式ブレンディングプロセスにおいて官能性粒子で改質された充填材とを含む充填材入りポリマー材料の製造方法に関する。
【発明の概要】
【発明が解決しようとする課題】
【０００８】
固体表面材に改善された耐久性を提供することが継続して必要とされている。本明細書に記載される本発明は、他の特性のなかでも、木工細工能力を維持しながら固体表面材料の引っかき抵抗性を改善する。改善された性能は、材料に固有であり、物品の大部分にわたって存続する。
【課題を解決するための手段】
【０００９】
本発明は、固体表面材であって、
（ｉ）５２体積分率パーセント以下の量で存在する架橋アクリル樹脂または不飽和ポリエステル樹脂と、
（ｉｉ）４８体積分率パーセント以下の、固体表面材にわたって均一に分布された無機充填材粒子であって、
（ａ）充填材粒子の９５〜９９体積分率パーセントは、０．５〜１０ミクロン以下、または１〜５ミクロン以下、または１〜２ミクロン以下の範囲の主要寸法を有し、
（ｂ）充填材粒子のＤ５０は、０．５〜２．５ミクロンであり、
（ｃ）充填材粒子のＤ９０は、１０ミクロン以下であり、および
（ｄ）充填材粒子は、充填材粒子に結合または接着されている別個の官能性粒子で改質されている、無機充填材粒子と
を含む固体表面材に関する。
【発明を実施するための形態】
【００１０】
固体表面材
固体表面材とは、三次元非可撓性の硬質表面材を意味する。典型的には、固体表面材は、（ｉ）４５〜８０体積分率パーセントの有機ポリマー樹脂、典型的にはポリメチルメタクリレートまたは不飽和ポリエステルと、（ｉｉ）２５〜５５体積分率パーセントの、固体表面材にわたって均一に分布された無機充填材粒子とを含む。
【００１１】
一実施形態において、固体表面材は、
（ｉ）５２体積分率パーセント以下の量で存在する架橋アクリル樹脂または不飽和ポリエステル樹脂と、
（ｉｉ）４８体積分率パーセント以下の、固体表面材にわたって均一に分布された無機充填材粒子であって、
（ａ）充填材粒子の９５〜９９体積分率パーセントは、０．５〜１０ミクロン以下、または１〜５ミクロン以下、または１〜２ミクロン以下の範囲の主要寸法を有し、
（ｂ）充填材粒子のＤ５０は、０．５〜２．５ミクロンであり、
（ｃ）充填材粒子のＤ９０は、１０ミクロン以下であり、および
（ｄ）充填材粒子は、充填材粒子に結合または接着されている別個の官能性粒子で改質されている、無機充填材粒子と
を含む。
【００１２】
別の実施形態において、固体表面材は、
（ｉ）５１体積分率パーセント以下の量で存在する架橋アクリル樹脂または不飽和ポリエステル樹脂と、
（ｉｉ）４９体積分率パーセント以下の、固体表面材にわたって均一に分布された無機充填材粒子であって、
（ａ）充填材粒子の９５〜９９体積分率パーセントは、０．５〜１０ミクロン以下、または１〜５ミクロン以下、または１〜２ミクロン以下の範囲の主要寸法を有し、
（ｂ）充填材粒子のＤ５０は、０．５〜２．５ミクロンであり、
（ｃ）充填材粒子のＤ９０は、１０ミクロン以下であり、および
（ｄ）充填材粒子は、充填材粒子に結合または接着されている別個の官能性粒子で改質されている、無機充填材粒子と
を含む。
【００１３】
有機ポリマー樹脂
最も一般的な有機ポリマー樹脂の１つは、ポリメチルメタクリレート（ＰＭＭＡ）ポリマーまたは「アクリル」コポリマーである。ＰＭＭＡは、アクリル組成物の重合から生じる。重合性アクリル組成物の調製は、典型的には、モノマー中のポリマーシロップとしても知られるモノマーのメチルメタクリレート（ＭＭＡ）に溶解したメチルメタクリレートポリマーを含有するシロップと、重合開始剤と、無機充填材とを含む。そのような組成物および製造方法は、Ｄｕｇｇｉｎｓに対する米国特許第３，８４７，８６５号明細書に開示されている。アクリルポリマー構成成分は、メチルメタクリレートホモポリマーおよびメチルメタクリレートと、他のエチレン性不飽和化合物（例えば、酢酸ビニル、スチレン、アルキルアクリレート、アクリロニトリル、アルキルメタクリレート、アルキレンジメタクリレートおよびアルキレンジアクリレートなどの多官能性アクリルモノマー）とのコポリマーをさらに含み得る。加えて、ポリマー構成成分は、マイナー量のポリエステルまたはスチレン系ポリマーもしくはコポリマーなどの少量の他のポリマーを含有することができる。
【００１４】
別の一般的な有機ポリマー樹脂は、不飽和ポリエステル（ＵＰＥ）である。ＵＰＥ樹脂は、スチレンのような重合性スチレン系モノマーに溶解した、炭素炭素二重結合のような共有結合した不飽和を組み入れているポリエステルポリマーまたはコポリマーからなる。
【００１５】
いずれかの樹脂組成物をキャストまたは成形し、硬化させて、透光性、耐候性、一般的な家庭材料による汚染に対する抵抗性、難燃性および応力亀裂に対する抵抗性などの特性の重要な組み合わせを有するシート構造物を製造することができる。加えて、硬化物品は、鋸引きおよび研摩などの従来技術によって容易に機械加工することができる。特性のこの特定の組み合わせは、そのような構造物を台所または浴室カウンター、汚れよけ板、壁張り、タオル掛けなどの成形品などとして特に有用なものにする。
【００１６】
熱硬化性樹脂
上に記載された有機ポリマー樹脂は、典型的には、架橋して、熱硬化性樹脂と呼ばれるポリマー網状構造をもたらす。熱硬化性樹脂の重要な特性は、様々な環境条件にさらされながら長い期間にわたる高温での強度保持および寸法安定性である。そのような特性は、固体表面材製品を住宅および他の建物において望ましいものにする。
【００１７】
充填材
「充填材」とは、単独でまたは組み合わせて使用される、室温および大気圧で固体であり、組成物の様々な成分と化学的に反応せず、かつこれらの成分が室温よりも高い温度まで、特にそれらの軟化点またはそれらの融点まで上げられる場合でも、これらの成分に不溶である任意の材料を意味する。好ましい充填材は、無機充填材である。
【００１８】
一実施形態において、無機充填材粒子は、アルミナ三水和物（ＡＴＨ）である。水を除去するための熱処理プロセスによって調製されたか焼ＡＴＨも好適である。
【００１９】
他の実施形態において、無機充填材粒子は、アルミナ、シリカ、タルクまたは石英である。
【００２０】
別の実施形態において、充填材は、ポリエーテルエーテルケトンまたはポリテトラフルオロエチレンのような微粉化有機ポリマーである。
【００２１】
全ての実施形態において、充填材は、顔料または染料のような接着着色剤などの別個の官能性粒子であって、充填材粒子に結合または接着されている官能性粒子で改質される。改質充填材の製造方法は、米国特許第９，３６５，７２４号明細書；同第９，３７１，４２５号明細書ならびに米国特許出願公開第２０１５／３２９７０６号明細書および同第２０１５／２１８３４３号明細書に実証されているように固体表面材製品の製造前の工程において行われる。
【００２２】
粒度分布（ＰＳＤ）を特徴付ける１つの手段は、ＰＳＤの質量中央径または中央値としても知られるＤ５０である。それは、直径の正規分布または対数正規分布の粒子についての加重平均径である。同様に、Ｄ９０は、累積ＰＳＤの９０％を占める直径である。
【００２３】
少なくとも９５または９９体積分率パーセントの充填材粒子は、０．５〜１０ミクロン以下、または１〜５ミクロン以下、または１〜２ミクロン以下の範囲の主要寸法を有する。これらの範囲内において、Ｄ５０は、０．５〜２．５ミクロンであり、Ｄ９０は、１０ミクロン以下である。このサイズは、約１０〜５０ミクロンのＤ５０および時に１００ミクロン超のＤ９０を有する、業界で現在使用されている粒径よりもかなり小さい。
【００２４】
充填材粒子は、固体表面材にわたって均一に分布されており、すなわち固体表面材料の大部分にわたってそれらの分布が一様である。それらは、表面材層としてのみ存在するわけではない。
【００２５】
特殊な加工助剤
混合物中の微粒子の種類にもよるが、小さい直径のものは、混合物に高い粘度を付与する。いくつかの実施形態において、加工助剤は、粘度が制御されるように混合物に加えられる。そのような加工助剤の例は、米国特許出願公開第２００８／００６３８５０号明細書に見いだすことができる。加工助剤の選択は、媒体（例えば、アクリル樹脂、ＵＰＥ樹脂）、充填材タイプおよび使用量ならびに標的粘度範囲または所望の流動挙動（例えば、ずり流動化、ニュートニアン）に特有である。
【００２６】
固体表面材の他の構成要素
表面材は、顔料、装飾微粒子などの可視微粒子、カップリング剤、コモノマーまたは架橋剤などの追加の構成要素をさらに含み得る。
【００２７】
任意選択的に、固体表面材料は、顔料または装飾粒子などの美的構成要素を含有し得る。用語「顔料」は、それがその中で使用される媒体に不溶であり、そのため、それらの物理的および化学的特性（例えば、表面電荷およびトポロジー）を包含する微粒子性質を有する着色剤を意味する。存在する顔料の量は、所望の色効果を提供するのに十分な量であるが、典型的には０．０５〜２．５体積分率パーセントである。顔料は、粉末形態で反応性ミックスに加えることができるが、より一般的にはキャリア液体内の懸濁液または分散系として加えられる。固体表面材料は、「クランチーズ」として業界に知られる巨視的な装飾粒子も含有し得る。クランチーズは、ＡＢＳ樹脂、セルロースエステル、セルロースエーテル、エポキシ樹脂、ポリエチレン、エチレンコポリマー、メラミン樹脂、フェノール樹脂、ポリアセタール、ポリアクリル樹脂、ポリジエン、ポリエステル、ポリイソブチレン、ポリプロピレン、ポリスチレン、尿素／ホルムアルデヒド樹脂、ポリウレア、ポリウレタン、ポリ塩化ビニル、ポリ塩化ビニリデン、ポリビニルエステルなどのポリマーの、様々な充填材入りおよび非充填材入りの、顔料入りまたは染料入りの不溶性または架橋チップである。他の有用な巨視的な半透明のおよび透明の装飾粒子は、天然もしくは合成鉱物または瑪瑙、アラバスター、アルバイト、方解石、王随、チャート、長石、フリント石英、ガラス、マラカイト、大理石、雲母、黒曜石、オパール、石英、珪岩、岩石膏、砂、シリカ、トラバーチン、ウォラストナイトなどの材料；クロス、天然および合成繊維；ならびに金属片である。
【００２８】
カップリング剤は、固体表面材料の性能特性を高める。本発明で使用するための好適なカップリング剤は、リン酸２−ヒドロキシエチルメタクリレートエステルまたは３−（トリメトキシシリル）プロピルメタクリレートなどの官能化（メタ）アクリルエステルである。これらは、典型的には、１体積分率パーセント未満の量で存在する。カップリング剤は、反応性混合物に加えるか、または充填材表面にあらかじめ塗布することができる。カップリング剤コモノマーは、樹脂と共重合して充填材表面に結合する。
【００２９】
コモノマーは、多くの場合、固体表面材料の性能特性を修正するために有機ポリマー樹脂中に組み入れられる。１つの一般的な例は、固体表面材料の熱安定性を高めるためにアクリル樹脂に加えられるｎ−ブチルアクリレートである。コモノマーは、典型的には、２体積分率パーセント未満の量で存在する。
【００３０】
架橋剤は、高温での物品の完全性を高める。本発明で使用するための好適なアクリル架橋剤は、エチレングリコールジメタクリレートおよびトリメチロールプロパントリメタクリレートなどの多官能性（メタ）アクリルエステルである。ＵＰＥ樹脂では、不飽和ポリエステルが主な架橋剤である。
【００３１】
ＰＭＭＡ網状構造またはＵＰＥ樹脂中に上に記載されたような粒径を有するＡＴＨを含む固体表面材は、高耐久性であり、かつ修理するのが容易であることが分かった。これは、Ｓｃｏｔｃｈ−Ｂｒｉｔｅ（商標）などの研磨パッドの使用によって簡単に達成することができる。そのような表面材は、再生可能な表面材として知られることがある。
【００３２】
固体表面材の製造方法
再生可能である固体表面材は、
（ｉ）未硬化ポリマー組成物であって、
（ａ）０〜１５体積分率パーセントのＰＭＭＡ、
（ｂ）１０〜４０体積分率パーセントのＭＭＡ、
（ｃ）１〜５０体積分率パーセントの、充填材粒子に結合または接着されている別個の官能性粒子で改質されている無機充填材粒子であって、充填材は、固体表面材にわたって均一に分布されており、充填材粒子の少なくとも９５体積分率パーセントは、０．５〜１０ミクロン以下、または１〜５ミクロン以下、または１〜２ミクロン以下の主要寸法を有する、無機充填材粒子、
（ｄ）０．１〜２体積分率パーセントの硬化剤
を含む未硬化ポリマー組成物を提供する工程と、
（ｉｉ）工程（ｉ）の組成物を成形容器に注ぎ込む工程と、
（ｉｉｉ）組成物を周囲温度〜８０℃の温度で３〜６０分間硬化させて組成物を固化させて、固体表面材を形成する工程と
によって製造することができる。
【００３３】
いくつかの実施形態において、無機充填材は、１５〜５０体積分率パーセントの量で存在する。
【００３４】
再生可能である不飽和ポリエステルまたはアクリル変性ポリエステル固体表面材は、
（ｉ）未硬化ポリマー組成物であって、
（ａ）０〜１５体積分率パーセントのＰＭＭＡ、
（ｂ）１０〜４０体積分率パーセントのＵＰＥ樹脂、
（ｃ）１〜５０体積分率パーセントの、充填材粒子に結合または接着されている別個の官能性粒子で改質されている無機充填材粒子であって、固体表面材にわたって均一に分布されており、充填材粒子の少なくとも９５体積分率パーセントは、０．５〜１０ミクロン以下、または１〜５ミクロン以下、または１〜２ミクロン以下の主要寸法を有する、無機充填材粒子、
（ｄ）０．１〜２体積分率パーセントの硬化剤
を含む未硬化ポリマー組成物を提供する工程と、
（ｉｉ）工程（ｉ）の組成物を成形容器に注ぎ込む工程と、
（ｉｉｉ）組成物を周囲温度〜８０℃の温度で３〜６０分間硬化させて組成物を固化させて、固体表面材を形成する工程と
によって製造することができる。
【００３５】
いくつかの実施形態において、無機充填材は、１５〜５０体積分率パーセントの量で存在する。
【００３６】
試験方法
４段階引っかき方法
引っかき試験は、圧子としての１ｍｍアルミニウム球を用いたＣＳＭ  Ｉｎｓｔｒｕｍｅｎｔｓ（Ａｎｔｏｎ  Ｐａａｒ）製のＭｉｃｒｏ−Ｓｃｒａｔｃｈ  Ｔｅｓｔｅｒ（マイクロスクラッチ試験機）を使用した。圧子を試薬グレードのイソプロパノール中での３０分間の超音波処理、ＨＰＬＣグレードの水中での３０分間の超音波処理および１０分間のＵＶオゾン処理によって各実験前に清浄にした。使用前の圧子を適格とするためにＺｙｇｏ光学形状測定画像を集めた。
【００３７】
少なくとも３つの別々の引っかきを各試料について行い、各引っかきは、４つの異なる荷重段階を有する。それぞれの場合において、表面材を横切る３つのパスを制御された荷重下で行った。第１のパスまたはプレスキャンは、試料の初期の未損傷表面形状を記録する。第２のパス中、引っかき傷を０．１、１０、２０および３０Ｎの４つの荷重段階で生じさせる。引っかき傷は、各荷重段階について４ｍｍ部分で１６ｍｍの長さである。第の３パスまたはポストスキャンは、約４分後に損傷を記録するために行う。
【００３８】
侵入深さは、引っかき中の変位から初期のプレスキャン形状を差し引くことによって計算される。残存深さは、プレスキャンからポストスキャン変位を差し引くことによって計算される。プレスキャンおよびポストスキャンは、プラスチック変形閾値未満である一定の０．１Ｎ荷重でのものである。多数の引っかき傷からの生データがプールされ、Ａｎｏｖａ計算が、機械的性能が改善しているかどうかを統計的に決定するために行われる。
【００３９】
ダイヤモンド針を使用する材料の引っかき硬度についてのＡＳＴＭ  Ｇ１７１−０３（２００９）標準試験方法
半球ダイヤモンド先端が、制御された定格負荷で表面材を横切ってドラッグされる。元のＡＳＴＭ方法では、１２０度の頂角および２００ミクロン半径の半球先端を有する圧子が明記されている。本発明者らの研究において、本発明者らは、上に記載されたＡｎｔｏｎ  Ｐａａｒマイクロスクラッチ試験および１ｍｍ直径（５００ミクロン半径）のアルミナ球を使用した。引っかき硬度は、次式：
【数１】
2020502315.tif 000002
を用いて引っかき中の圧子の投影面積で法線力を割ることによって計算される。
【００４０】
定格負荷は、ニュートン単位であり、引っかき傷の幅（２×接触面積の半径）は、メートル単位であるため、引っかき硬度は、パスカル単位の圧力の単位を有する。典型的な荷重は、２〜３ニュートンである。暗視野画像化が各荷重段階の中心での引っかき傷幅を測定するために用いられる。
【００４１】
引っかき傷認知度
コントラスト対サイズの相対的な重要性に関する基本的な理解はないが、本研究において、本発明者らは、次の経験式：
【数２】
2020502315.tif 000003
を、引っかき傷の認知度を記載するために用いる。
【００４２】
引っかき傷認知度を測定するための便利な方法は、本プロジェクトの一環として開発され、精緻化された。画像処理と組み合わせた従来の複合光学顕微鏡からの暗視野像は、画像の様々な部分における平均幅およびコントラストレベルの両方の正確な測定結果を与える。
【実施例】
【００４３】
本実施例における調合物は、以下の一般的な手順を用いて調製した。反応釜に反応性の有機樹脂を調製した。アクリル生成物の場合、典型的な反応性樹脂は、メチルメタクリレート、メタクリレート官能化架橋剤、接着促進コモノマー、過酸化物およびポリメチルメタクリレートを含んだ。任意選択的に、硬化速度加速剤が含まれ得る。不飽和ポリエステルまたはアクリル変性不飽和ポリエステルの場合、典型的な反応性樹脂は、不飽和ポリエステルポリマー、スチレン、過酸化物および硬化速度加速剤を含んだ。任意選択的に、アクリルポリマーまたはコポリマーが含まれ得る。樹脂の構成要素を激しく攪拌し、次に官能化微粒子充填材を継続的なかき混ぜ下において混合物に加えた。有機化合物が均質化され、無機化合物が十分に分散させられたら直ちに混合物を減圧下に置いた。混合物を脱ガスした後、過酸化物促進剤を攪拌ミックスに加えた。次に、活性化ミックスを断熱金型中にキャストし、金型で反応性ミックスが硬化し、固化した。
【００４４】
比較例１
複合材料をもたらす反応生成物は、４４．５体積パーセントの非官能化アルミナ三水和物（Ａｌｃａｎ製のＷＨ３１１、４０ミクロン平均粒径）と、５５．５体積パーセントの熱硬化性アクリル樹脂と、１％未満の黒色顔料（カーボンブラック）とからなった。
【００４５】
実施例１
複合材料をもたらす反応生成物は、４０．４体積パーセントのカーボンブラック官能化アルミナ三水和物（Ｊ．Ｍ．Ｈｕｂｅｒ  Ｃｏｒｐｏｒａｔｉｏｎ製のＨｙｄｒａｌ  ７１０、２ミクロン平均粒径）と、５９．６体積パーセントの熱硬化性アクリル樹脂とからなった。
【００４６】
比較例２
複合材料をもたらす反応生成物は、４４．５体積パーセントのアルミナ三水和物（Ａｌｃａｎ製のＷＨ３１１、４０ミクロン平均粒径）と、５５．５体積パーセントの熱硬化性アクリル樹脂と、１％未満の白色顔料（ＴｉＯ2）とからなった。
【００４７】
実施例２
複合材料をもたらす反応生成物は、４０．４体積パーセントの硫化亜鉛官能化アルミナ三水和物（Ｊ．Ｍ．Ｈｕｂｅｒ  Ｃｏｒｐｏｒａｔｉｏｎ製のＨｙｄｒａｌ  ７１０、２ミクロン平均粒径）と、５９．６体積パーセントの熱硬化性アクリル樹脂とからなった。
【００４８】
２０Ｎの引っかき力にさらされた場合、充填材粒子が、名目充填材平均粒径が２マイクロメートルである別個の官能性粒子で改質されている本発明実施例は、３５ミクロンの充填材粒径の比較例と比べて予期せぬ意外な改善された（より低い）引っかき傷認知度を示すであろう。粒径範囲と粒度分布との組み合わせは、有効な引っかき抵抗性を提供するために必要な要素であると考えられる。
【００４９】
【表１】
2020502315.tif 000004
* 引っかき傷認知は、視覚コントラスト(すなわち、引っかかれていない表面の平均階調レベルおよび引っかき傷の中心の差)と、引っかき傷幅の平方根との積である。改善は、引っかき傷認知を低下させることによって実現される。
** 引っかき硬度は、ASTM G171-03(2009)に記載されている方法によって計算される。改善は、引っかき硬度を増加させることによって実現される。
【国際調査報告】
2020502315.tif 000005
2020502315.tif 000006